(57)【要約】【課題】従来よりも優れた高容量、高寿命を発揮できる新規なリチウム空気二次電池を提供する。【解決手段】リチウム空気二次電池１００は、カーボンを含む空気極１０２と、金属リチウムまたはリチウム含有物質を含む負極１０４と、空気極１０２と負極１０４に接する有機電解質１０６とを含み、有機電解質１０６に金属６，６’−ｂｉｓ（ｂｅｎｚｏｙｌａｍｉｎｏ）−２，２’−ｂｉｐｙｒｉｄｉｎｅ（ｂａｂｐ）錯体を含む。【選択図】      図１
2018198188.tif 000002
【特許請求の範囲】
【請求項１】
カーボンを含む空気極と、
金属リチウムまたはリチウム含有物質を含む負極と、
前記空気極と前記負極に接する有機電解質とを含み、
前記有機電解質は、金属６，６’−ｂｉｓ（ｂｅｎｚｏｙｌａｍｉｎｏ）−２，２’−ｂｉｐｙｒｉｄｉｎｅ（ｂａｂｐ）錯体を含むことを特徴とするリチウム空気二次電池。
【請求項２】
前記金属錯体の金属がＣｕ、Ｎｉ、Ｃｏ及びＺｎから選択されることを特徴とする請求項１に記載のリチウム空気二次電池。
【請求項３】
前記金属錯体が１．０〜５０ｍｍｏｌ/Ｌの濃度で添加された有機電解質を含むことを特徴とする請求項１または２に記載のリチウム空気二次電池。
【請求項４】
前記有機電解質は、有機電解液であって、
前記金属錯体が飽和濃度で前記有機電解液に溶解していることを特徴とする請求項１ないし３のいずれか１項に記載のリチウム空気二次電池。
【発明の詳細な説明】
【技術分野】
【０００１】
本発明は、リチウム空気二次電池に関する。
【背景技術】
【０００２】
正極活物質として空気中の酸素を用いるリチウム空気二次電池は、電池外部から常に酸素が供給され、電池内に大量の負極活物質である金属リチウムを充填することができるため、電池の単位体積当たり非常に大きな放電容量を示すことが報告されている。
【０００３】
これまで、非特許文献１や非特許文献２に報告されているように、正極であるガス拡散型空気極に触媒を添加する、あるいは空気極にガス拡散層を積層させることにより、放電容量、サイクル特性などの電池性能を改善する試みがなされている。
【０００４】
例えば、空気極の電極触媒として、非特許文献１ではＳｎＯ2、非特許文献２では主に酸化鉄（Ｆｅ2Ｏ3）、コバルト酸化物（Ｃｏ3Ｏ4）などの遷移金属酸化物が検討されている。
【先行技術文献】
【非特許文献】
【０００５】
【非特許文献１】B. Wang, et al., “Graphene-supported SnO 2 nanoparticles prepared by a solvothermal approach for an enhanced electrochemical performance in lithium-ion batteries”, Nanoscale Research Lett., 2012, 7, 215.
【非特許文献２】Aurelie Debart, et al., “An O2 cathode for rechargeable lithium batteries: The effect of a catalyst”, Journal of Power Sources, Elsevier B.V., 2007, 174, 1177.
【発明の概要】
【発明が解決しようとする課題】
【０００６】
しかしながら、非特許文献１の二次電池では、ＳｎＯ２を添加したセルが、初回放電容量１５４２ｍＡｈ／ｇを示し、触媒無添加のセルと比較して、３倍に向上したが、放電容量は小さい。１０サイクル後の放電容量維持率については約３７％と比較的高いが、実際の二次電池として使用するには放電容量が小さく、サイクル特性が乏しい。
【０００７】
一方、非特許文献２では、９種類の触媒を検討し、空気極に含まれるカーボンの重量当たり１０００〜３０００ｍＡｈ／ｇと比較的大きな放電容量が得られている。しかしながら、例えば初回放電容量が最も大きかったＦｅ２Ｏ３は、充放電を繰り返すと、放電容量の低下が著しく、１０サイクルで容量維持率は２％となる。非特許文献２の二次電池でも著しい容量の減少が見られ、二次電池としての十分な特性は得られていない。
【０００８】
リチウム空気二次電池の高寿命化、高効率化が課題である。
【０００９】
なお、非特許文献１及び２を含む多くの文献の報告では、リチウム空気二次電池の有機電解液として、ＬｉＣｌＯ４、ＬｉＰＦ６、ＬｉＴＦＳＩ（リチウムビストリフルオロメタンスルホニルイミド）などのリチウム塩を、炭酸プロピレンなどの炭酸エステル系溶媒に１．０ｍｏｌ／ｌ程度の濃度で溶解した溶液が、用いられている。
【００１０】
本発明は、リチウム空気二次電池を、高容量の二次電池として作動させ、高容量、高寿命を実現することを目的とする。
【課題を解決するための手段】
【００１１】
上記課題を解決するために、本発明の特徴に係るリチウム空気二次電池は、カーボンを含む空気極と、金属リチウムまたはリチウム含有物質を含む負極と、空気極と負極に接する有機電解質とを含み、有機電解質は、金属６，６’−ｂｉｓ（ｂｅｎｚｏｙｌａｍｉｎｏ）−２，２’−ｂｉｐｙｒｉｄｉｎｅ（ｂａｂｐ）錯体を含む。
【００１２】
本発明では、金属ｂａｂｐ錯体の金属がＣｕ、Ｎｉ、Ｃｏ及びＺｎから選択されることが好ましい。
【００１３】
有機電解液中での金属ｂａｂｐ錯体濃度が高い程、優れた電池特性が得られるため、本発明では、金属錯体が１．０〜５０ｍｍｏｌ/Ｌの濃度で電解液に溶解していることが好ましい。
【００１４】
さらに、有機電解質は、有機電解液であって、金属錯体が、飽和濃度で有機電解液に溶解していることが好ましい。
【発明の効果】
【００１５】
本発明のリチウム空気二次電池は、金属ｂａｂｐ錯体を含むことを特徴とする。リチウム空気二次電池は、金属ｂａｂｐ錯体として、Ｃｕ、Ｎｉ、Ｃｏ及びＺｎから選択される金属を含むことを特徴とする。リチウム空気二次電池は、充電反応電圧が低減し、放電電圧が上昇することで、電池特性の改善を達成することができる。
【００１６】
本発明のリチウム空気二次電池の構成を採用することによって、高容量、高寿命リチウム空気二次電池を提供することが可能となる。
【図面の簡単な説明】
【００１７】
【図１】本発明の実施の形態によるリチウム空気二次電池の基本的な概略図である。
【図２】実施例において測定に用いたリチウム空気二次電池の構造を示すための概略断面図である。
【図３】実施例１のリチウム空気二次電池の充放電曲線を示す図である。
【図４】実施例において用いた電解液添加剤である金属錯体を示す構造式である。
【発明を実施するための形態】
【００１８】
次に、図面を参照して、本発明の実施の形態を説明する。以下の図面の記載において、同一または類似の部分には同一または類似の符号を付している。
【００１９】
以下に、図面を参照しつつ、本願に係るリチウム空気二次電池について詳細に説明する。
【００２０】
［リチウム空気二次電池の構成］
本発明の実施の形態に係るリチウム空気二次電池１００は、図１に示されるように、空気極１０２、負極１０４及び電解質（例えば有機電解質）１０６を少なくとも含み、空気極１０２が正極として機能する。また、これらの空気極１０２と負極１０４との間に電解質１０６が配置されうる。電解質１０６は、金属６，６’−ｂｉｓ（ｂｅｎｚｏｙｌａｍｉｎｏ）−２，２’−ｂｉｐｙｒｉｄｉｎｅ（ｂａｂｐ）錯体を含むことを特徴とする。
【００２１】
空気極１０２は、触媒及び導電性材料を構成要素に含むことができる。また、空気極１０２には、触媒及び導電性材料を一体化するための結着剤を含むことが好ましい。負極１０４は金属リチウム又はリチウムイオンを放出及び吸収することができるリチウム含有合金などの物質を構成要素とすることができる。
【００２２】
以下に上記の各構成要素について説明する。なお、本明細書において、電解液とは、電解質が液体形態である場合をいう。
【００２３】
（Ｉ）電解質
本発明の実施の形態に係るリチウム空気二次電池１００における電解質１０６は、添加剤として金属ｂａｂｐ錯体を少なくとも含む。より具体的には、リチウム空気二次電池１００では、電解質１０６は、Ｌｉ塩と有機溶媒を含み、かつ、添加剤として金属ｂａｂｐ錯体を含む。
【００２４】
本明細書では、金属ｂａｂｐ錯体は、図４を有する化合物である。
【００２５】
本発明の一実施形態では、金属ｂａｂｐ錯体の金属として、Ｃｕ、Ｎｉ、Ｃｏ、及び、Ｚｎから選択されることが好ましい。
【００２６】
本発明の実施の形態では、金属ｂａｂｐ錯体は、１種類で用いてもよく、または２種以上混合して用いてもよい。金属ｂａｂｐ錯体を２種以上混合する場合の、混合割合は特に限定されず、どのような割合であってもよい。
【００２７】
電解質１０６は、上記金属ｂａｂｐ錯体と共に、Ｌｉ塩を含む。Ｌｉ塩は、リチウムを含む金属塩から供給される。金属塩の具体例は、例えば、溶質の金属塩には、六フッ化リン酸リチウム（ＬｉＰＦ６）、過塩素酸リチウム（ＬｉＣｌＯ４）、リチウムトリフルオロメタンスルホニルアミド（ＬｉＴＦＳＡ）［（ＣＦ３ＳＯ２）２ＮＬｉ］などを挙げることができる。
【００２８】
また、電解質１０６は溶媒を含む。溶媒は、例えば、炭酸ジメチル（ＤＭＣ）、炭酸メチルエチル（ＭＥＣ）、炭酸メチルプロピル（ＭＰＣ）、炭酸メチルイソプロピル（ＭＩＰＣ）、炭酸メチルブチル（ＭＢＣ）、炭酸ジエチル（ＤＥＣ）、炭酸エチルプロピル（ＥＰＣ）、炭酸エチルイソプロピル（ＥＩＰＣ）、炭酸エチルブチル（ＥＢＣ）、炭酸ジプロピル（ＤＰＣ）、炭酸ジイソプロピル（ＤＩＰＣ）、炭酸ジブチル（ＤＢＣ）、炭酸エチレン（ＥＣ）、炭酸プロピレン（ＰＣ）、炭酸１、２−ブチレン（１、２−ＢＣ）などの炭酸エステル系溶媒、１、２−ジメトキシエタン（ＤＭＥ）、ジエチレングリコールジメチルエーテル、トリエチレングリコールジメチルエーテル、テトラエチレングリコールジメチルエーテル、などのエーテル系溶媒、γ−ブチロタクトン（ＧＢＬ）などのラクトン系溶媒、或いはこれらの中から二種類以上を混合した溶媒を挙げることができる。本発明の実施の形態では、混合溶媒を用いる場合の混合割合は、特に限定されない。
【００２９】
有機電解液中の金属ｂａｂｐ錯体は、有機電解液量を基準に、１．０〜５０ｍｍｏｌ/Ｌ以上の濃度で添加され、好ましくは飽和濃度で存在する。なお、飽和濃度については、吸光度測定により求められる。有機電解液中での金属ｂａｂｐ錯体濃度が高いほど優れた電池特性が得られるため、本発明の実施の形態では、金属ｂａｂｐ錯体は添加する有機電解液の飽和濃度で添加されていることが望ましい。
【００３０】
（ＩＩ）空気極（正極）
本発明の実施の形態では、空気極１０２は、導電性材料を少なくとも含み、必要に応じて触媒及び／又は結着剤等を含むことができる。
【００３１】
（ＩＩ−１）導電性材料
本発明の実施の形態に係る空気極１０２に含まれる導電性材料は、カーボンであることが好ましい。特に、本発明の実施の形態において導電性材料としては、以下のものに限定されないが、ケッチェンブラック、アセチレンブラックなどのカーボンブラック類、活性炭類、グラファイト類、カーボンファイバー類、カーボンシート、カーボンクロス等を挙げることができる。また、これらのカーボンは、例えば市販品として、又は合成により入手することが可能である。
【００３２】
（ＩＩ−２）触媒
本発明の実施の形態に係るリチウム空気二次電池１００では、空気極１０２の触媒は、酸化マンガン（ＭｎＯ２）、ルテニウム酸化物（ＲｕＯ２）等の酸素還元（放電）及び酸素発生（充電）の両反応に対して高活性な、従来から公知の酸化物触媒であれば、特に限定されない。具体的に空気極１０２の触媒は、ＭｎＯ２、Ｍｎ３Ｏ４、ＭｎＯ、ＦｅＯ２、Ｆｅ３Ｏ４、ＦｅＯ、ＣｏＯ、Ｃｏ３Ｏ４、ＮｉＯ、ＮｉＯ２、Ｖ２Ｏ５、ＷＯ３などの単独酸化物や、Ｌａ０．６Ｓｒ０．４ＭｎＯ３、Ｌａ０．６Ｓｒ０．４ＦｅＯ３、Ｌａ０．６Ｓｒ０．４ＣｏＯ、Ｌａ０．６Ｓｒ０．４ＣｏＯ３、Ｐｒ０．６Ｃａ０．４ＭｎＯ３、ＬａＮｉＯ３、Ｌａ０．６Ｓｒ０．４Ｍｎ０．４Ｆｅ０．６Ｏ３などのペロブスカイト型構造を有する複合酸化物を用いることができる。これらの触媒は、固相法や液相法などの公知のプロセスを用いて合成することができる。
【００３３】
また、空気極１０２に添加される触媒として、中心金属にＭｎ、Ｆｅ、Ｃｏ、Ｎｉ、Ｖ、Ｗ等の少なくとも一種の遷移金属を含むポルフィリンやフタロシアニンなどの大環状金属錯体も用いることができる。これらの金属錯体は、カーボンと混合後、不活性ガス雰囲気中で熱処理を行い活性化させてもよい。
【００３４】
本発明の実施の形態に係る空気極１０２に添加される触媒としては上記の化合物系だけでなく、Ｐｔ、Ａｕ、Ｐｄなどの貴金属、及びＣｏ、Ｎｉ、Ｍｎなどの遷移金属の単体金属を用いてもよい。例えば、これらの金属をカーボン上に高分散担持させることにより高い活性を発現することができる。
【００３５】
本発明の実施の形態に係るリチウム空気二次電池１００の空気極１０２では、電解液／電極触媒／ガス（酸素）の三相部分において、電極反応が進行する。即ち、空気極１０２中に有機電解液１０６が浸透し、同時に大気中の酸素ガスが供給され、電解液−電極触媒−ガス（酸素）が共存する三相部位が形成される。電極触媒が高活性であれば、酸素還元（放電）及び酸素発生（充電）がスムーズに進行し、電池特性は大きく向上することになる。
【００３６】
空気極１０２での放電反応は次のように表すことができる。
２Ｌｉ＋＋（１／２）Ｏ２＋２ｅ−→Ｌｉ２Ｏ            …式（１）
２Ｌｉ＋＋Ｏ２＋２ｅ−→Ｌｉ２Ｏ２            …式（２）
【００３７】
上式中のリチウムイオン（Ｌｉ＋）は、負極１０４から電気化学的酸化により有機電解液１０６中に溶解し、この有機電解液１０６中を空気極１０２表面まで移動してきたものである。また、酸素（Ｏ２）は、大気（空気）中から空気極１０２内部に取り込まれたものである。なお、負極１０４から溶解する材料（Ｌｉ＋）、空気極１０２で析出する材料（Ｌｉ２Ｏ２）、及び空気（Ｏ２）を、図１の構成要素と共に示した。
【００３８】
空気極（正極）１０２の電極触媒として用いることができる酸化物、特に酸化マンガン（ＭｎＯ２）、酸化ルテニウム（ＲｕＯ２）などは、マンガン及びルテニウムが、＋４、＋３などの価数を有するイオンで存在しうる。また、これらの酸化物を合成する際の条件によっては、酸化マンガン、酸化ルテニウム等の酸化物内に酸素を取り込むことができる空孔（本明細書では酸素空孔とも称する）が存在し、活性サイトとして機能すると考えられる。そのため、このような酸化物触媒は、正極活物質である酸素との相互作用が強く、多くの酸素種を酸化物表面上に吸着でき、又は酸素空孔内に酸素種を吸蔵することができる。
【００３９】
このように、酸化物表面上に吸着された、又は酸素空孔内に吸蔵された酸素種は、上記式（１）及び式（２）の酸素源（活性な中間反応体）として酸素還元反応に使用され、上記反応が容易に進むようになる。また、式（１）及び式（２）の逆反応である充電反応に対しても、上記の酸化物は活性を有している。従って、電池の充電、つまり、空気極１０２上での酸素発生反応も効率よく進行する。このように、酸化マンガン、酸化ルテニウムなどの酸化物は、電極触媒として有効に機能する。
【００４０】
本発明の実施の形態に係るリチウム空気二次電池１００では、電池の効率を上げるために、電極反応を引き起こす反応部位（上記の電解液／電極触媒／空気（酸素）の三相部分）がより多く存在することが望ましい。このような観点から、本発明の実施の形態では、上述の三相部位が電極触媒表面に多量に存在することが重要であり、使用する触媒は比表面積が高い方が好ましい。例えば、焼成後の比表面積が１０ｍ２／ｇ以上であることが好適である。
【００４１】
（ＩＩ−３）結着剤（バインダー）
空気極１０２は結着剤（バインダー）を含むことができる。この結着剤は、特に限定されないが、ポリテトラフルオロエチレン（ＰＴＦＥ）、ポリフッ化ビニリデン（ＰＶＤＦ）、ポリブタジエンゴムなどを例として挙げることができる。これらの結着剤は、粉末として又は分散液として用いることができる。
【００４２】
本発明の実施の形態に係るリチウム空気二次電池１００において、空気極１０２中での触媒含有量は、空気極１０２の重量を基準に、例えば０を越え、１００重量％以下であることが望ましい。その他の成分の割合は、従来のリチウム空気二次電池と同様である。
【００４３】
（ＩＩ−４）空気極の調製
空気極１０２は以下のように調製することができる。触媒である酸化物粉末、カーボン粉末及びポリフッ化ビニリデン（ＰＶＤＦ）のようなバインダー粉末を所定量混合し、この混合物をチタンメッシュ等の支持体上に圧着することにより、空気極１０２を成形することができる。また、前述の混合物を有機溶剤等の溶媒中に分散してスラリー状にし、金属メッシュ又はカーボンクロスやカーボンシート上に塗布して乾燥することによって、空気極１０２を形成することができる。
【００４４】
また、電極の強度を高め電解液の漏洩を防止するために、冷間プレスだけでなく、ホットプレスを適用することによっても、より安定性に優れた空気極を作製することができる。
【００４５】
空気極１０２は、これを構成する電極の片面は大気に曝され、もう一方の面は電解質１０６と接する。
【００４６】
（ＩＩＩ）負極
本発明の実施の形態に係るリチウム空気二次電池１００は、負極１０４に負極活物質を含む。この負極活性物質は、リチウム二次電池の負極材料として用いることができる材料であれば特に制限されない。例えば、金属リチウムを挙げることができる。或いは、リチウム含有物質として、リチウムイオンを放出及び吸蔵することができる物質である、リチウムと、シリコン又はスズとの合金、或いはＬｉ２．６Ｃｏ０．４Ｎなどのリチウム窒化物を例として挙げることができる。
【００４７】
本発明の実施の形態に係るリチウム空気二次電池１００の負極１０４は、公知の方法で形成することができる。例えば、リチウム金属を負極とする場合には、複数枚の金属リチウム箔を重ねて所定の形状に成形することで、負極を作製すればよい。
【００４８】
なお、上記のシリコン又はスズの合金を負極１０４として用いる場合、負極１０４を合成する時にリチウムを含まないシリコン又はスズなどを用いることもできる。しかし、この場合には、空気電池の作製に先立って、化学的手法又は電気化学的手法（例えば、電気化学セルを組んで、リチウムとシリコン又はスズとの合金化を行う方法）によって、シリコン又はスズが、リチウムを含む状態にあるように処理しておく必要がある。具体的には、作用極にシリコン又はスズを含み、対極にリチウムを用い、有機電解液１０６中で還元電流を流すことによって合金化を行う等の処理をしておくことが好ましい。ここで、放電時の負極１０４（金属リチウム）の反応は以下のように表すことができる。
【００４９】
（放電反応）
Ｌｉ→Ｌｉ＋＋ｅ−            …式（３）
【００５０】
なお、充電時の負極においては、式（３）の逆反応であるリチウムの析出反応が起こる。
【００５１】
（ＩＶ）他の要素
本発明の実施の形態に係るリチウム空気二次電池１００は、上記構成要素に加え、セパレータ、電池ケース、金属メッシュ（例えばチタンメッシュ）などの構造部材、その他のリチウム空気二次電池１００に要求される要素を含むことができる。これらは、従来公知のものを使用することができる。
【００５２】
（Ｖ）リチウム空気二次電池の調製
本発明の実施の形態に係るリチウム空気二次電池１００は、上述した通り、少なくとも空気極（正極）１０２、負極１０４及び電解質１０６を含み、例えば図１に示されるように、空気極１０２と負極１０４の間に上述した金属錯体を含有する電解質１０６を狭持するように構成される。このような構成のリチウム空気二次電池１００は、従来型の二次電池と同様に調製することができる。
【００５３】
一実施形態では、例えば図２のような円柱形のリチウム空気二次電池１００を調製することができる。具体的には、まず、空気極１０２を、絶縁被覆された空気極支持体２に配置して固定する。負極１０４は、負極支持体１１に固定する。空気二次電池の内部（空気極１０２と負極１０４の間となる部分）に、上述したような金属錯体を含有した電解質１０６を充填し、負極１０４が空気極の大気と接する面と逆の面に配置されるように負極支持体１１を被せて空気二次電池全体を固定する。
【００５４】
上記構成要素に加え、空気極１０２と負極１０４の間となる部分にはセパレータ５等の部材を配置することができ、その他絶縁部材、Ｏリング９、固定具などを適宜配置することができる。
【００５５】
本発明の実施の形態に係るリチウム空気二次電池１００は、電気自動車やスマートフォン等のモバイル機器の駆動を大幅に長時間化することが期待できる。
【００５６】
［実施例］
以下に添付図面を参照して、本発明の実施の形態に係るリチウム空気二次電池１００についての実施例を詳細に説明する。なお、本発明の実施の形態は下記の実施例に示したものに限定されるものではなく、その要旨を変更しない範囲において適宜変更して実施できるものである。
【００５７】
（実施例１）
［Ｃｕ（ｂａｂｐ）を含む電解液の調製］
市販の２，２’−ビピリジン−６，６’−ジアミン（東京化成工業社製）に塩化ベンゾイル（東京化成工業）を加え、ショッテン・バウマン反応によりｂａｂｐＨ２を得た。得られたｂａｂｐＨ２と酢酸銅（II）一水和物（東京化成工業社製）をメタノール中にて錯体形成反応させ、ベンゼン中にて再結晶化させることでＣｕ（ｂａｂｐ）を得た。
【００５８】
得られたＣｕ（ｂａｂｐ）を有機電解液１０６に混合した。混合する際、超音波洗浄機を用いて最大出力で約2時間の分散を行った。また、有機電解液１０６はＬｉＴＦＳＡを有機溶媒ＴＥＧＤＭＥに１ｍｏｌ／Ｌの濃度で溶解したものを用いた。有機電解液１０６に、添加剤としてＣｕ（ｂａｂｐ）を５０ｍｍｏｌ／Ｌを混合した。
【００５９】
リチウム空気二次電池セルを以下の手順で作製した。
【００６０】
ケッチェンブラック粉末及びポリフッ化ビニリデン（ＰＶＤＦ）粉末を９：１の重量比で、ミキサーを用いてＮ‐メチル‐２‐ピロリドン（ＮＭＰ）に十分混合し、スラリーを作製した。このスラリーを直径１７ｍｍのカーボンペーパーに塗布し、９０℃の真空乾燥機に入れ、一晩乾燥させ、ガス拡散型の空気極を得た。
【００６１】
図２に示す断面構造を有する円柱形のリチウム空気二次電池セルを作製した。図２は、リチウム空気二次電池セルの断面図である。リチウム空気電池セルは、露点が−６０℃以下の乾燥空気中で、以下の手順で作製した。
【００６２】
上記の方法で調製した空気極（正極）１０２を、ＰＴＦＥで被覆された空気極支持体２の凹部に配置し、空気極固定用ＰＴＦＥリング３で固定した。なお、空気極１０２と空気極支持体２が接触する部分は、電気的接触をとるためにＰＴＦＥによる被覆を施さないものとした。
【００６３】
次に、空気極１０２と大気が接触する面とは逆の面に、リチウム二次電池用のセパレータ５を凹部の底面に配置した。続いて、図２に示すような負極固定用座金７に負極１０４である厚さ１５０μｍの４枚の金属リチウム箔を同心円上に重ねて圧着した。続いて、負極固定用ＰＴＦＥリング６を、空気極１０２を設置する凹部と対向する逆の凹部に配置し、中央部に金属リチウムが圧着された負極固定用座金７を更に配置した。続いて、Ｏリング９を、図２に示すように空気極支持体２の底部に配置した。
【００６４】
次に、セルの内部（空気極（正極）１０２と負極１０４との間）に、有機電解液１０６を充填し、負極支持体１１を被せて、セル固定用ねじ１２で、セル全体を固定した。有機電解液１０６は、上述のＣｏサレン錯体含有有機電解液（１ｍｏｌ／Ｌ  ＬｉＴＦＳＡ／ＴＥＧＤＭＥ溶液）を用いた。
【００６５】
続いて、空気極端子（正極端子）４を空気極支持体２に設置し、負極端子１３を負極支持体１１に設置した。
【００６６】
電池のサイクル試験は、充放電測定システム（Ｂｉｏ  Ｌｏｇｉｃ社製）を用いて、空気極１０２の重量当たりの電流密度で１００ｍＡ／ｇを通電し、開回路電圧から電池電圧が、２．０Ｖに低下するまで放電電圧の測定を行った。電池の充電試験は、放電時と同じ電流密度で、電池電圧が、４．４Ｖに達するまで行った。電池の充放電試験は、通常の生活環境下で行った。充放電容量は空気極（カーボン＋酸化物＋ＰＶＤＦ）重量当たりの値（ｍＡｈ／ｇ）で表した。
【００６７】
電流密度１００ｍＡ／ｇを通電した場合の初回の放電及び充電曲線を図３に示す。表１に、本実施例の性能を示した。
【表１】
2018198188.tif 000003
【００６８】
図３より、Ｃｕ（ｂａｂｐ）含有１ｍｏｌ／Ｌ  ＬｉＴＦＳＡ／ＴＥＧＤＭＥ溶液を有機電解液に用いたときの電流密度１００ｍＡ／ｇ時の初回放電容量は７７７８ｍＡ／ｇ、であった。このＣｕ（ｂａｂｐ）含有１ｍｏｌ／Ｌ  ＬｉＴＦＳＡ／ＴＥＧＤＭＥ溶液を有機電解液１０６として使用したリチウム空気二次電池１００は、非特許文献１及び２で報告されたものよりも初回放電容量がそれ以上、且つ、10サイクル目における容量維持率が８２％と高いことがわかった。初回放電容量及び初回放電容量に対する10サイクル目における放電容量維持率を表１に示す。
【００６９】
このように、Ｃｕ（ｂａｂｐ）含有１ｍｏｌ／ＬＬｉＴＦＳＡ／ＴＥＧＤＭＥ溶液を有機電解液１０６として使用したリチウム空気二次電池１００は、電池特性を向上できることが確認された。
【００７０】
（実施例２）
実施例１と同様の手順で、有機電解液１０６に、添加剤としてＣｕ（ｂａｂｐ）を１．０ｍｍｏｌ／Ｌを混合した際の測定結果を表１に示す。表１より、添加濃度が低い場合においても、初回放電容量が３４３６ｍＡｈ／ｇ、放電容量維持率が５８％と電池特性を向上できることが確認された。
【００７１】
（実施例３）
［Ｎｉ（ｂａｂｐ）を含む電解液の調製］
実施例１と同様にして得られたｂａｂｐＨ２と酢酸ニッケル（II）四水和物（和光純薬工業社製）を錯体形成反応させることでＮｉ（ｂａｂｐ）を得た。
【００７２】
得られたＮｉ（ｂａｂｐ）を、有機電解液１０６に５０ｍｍｏｌ／Ｌを有機電解液に混合した。他の条件は、すべて実施例１と同様にして、セルを作製し、電池特性の評価を行った。
【００７３】
本実施例の測定結果を、表１に示す。表１より、初回放電容量は８１４０ｍＡｈ／ｇ、放電容量維持率が８９％と高い維持率を示した。このように、有機電解液１０６の添加剤としてＮｉ（ｂａｂｐ）を用いた場合においてもリチウム空気二次電池１００の電池特性を向上できることが確認された。
【００７４】
（実施例４）
実施例３と同様の手順で、有機電解液１０６に、添加剤としてＮｉ（ｂａｂｐ）を１．０ｍｍｏｌ／Ｌを混合した際の測定結果を表１に示す。表１より、添加濃度が低い場合においても、初回放電容量が３３４０ｍＡｈ／ｇ、放電容量維持率が５１％と電池特性を向上できることが確認された。
【００７５】
（実施例５）
［Ｃｏ（ｂａｂｐ）を含む電解液の調製］
実施例１と同様にして得られたｂａｂｐＨ２と酢酸コバルト（II）四水和物（和光純薬工業社製）、さらに、水酸化カリウム（関東化学社製）を加え、錯体形成反応させることでＣｏ（ｂａｂｐ）を得た。
【００７６】
得られた５０ｍｍｏｌ／ＬのＣｏ（ｂａｂｐ）を、有機電解液１０６に混合した。他の条件は、すべて実施例１と同様にして、セルを作製し、電池特性の評価を行った。
【００７７】
本実施例の測定結果を、表１に示す。表１より、初回放電容量は８８９５ｍＡｈ／ｇ、放電容量維持率が９０％と高い維持率を示した。このように、有機電解液１０６の添加剤としてＣｏ（ｂａｂｐ）を用いた場合においてもリチウム空気二次電池１００の電池特性を向上できることが確認された。
【００７８】
（実施例６）
実施例５と同様の手順で、有機電解液１０６に、添加剤として１．０ｍｍｏｌ／ＬのＣｏ（ｂａｂｐ）を混合した際の測定結果を表１に示す。表１より、添加濃度が低い場合においても、初回放電容量が４２４６ｍＡｈ／ｇ、放電容量維持率が８２％と電池特性を向上できることが確認された。
【００７９】
（実施例７）
［Ｚｎ（ｂａｂｐ）を含む電解液の調製］
実施例１と同様にして得られたｂａｂｐＨ２と酢酸亜鉛（II）二水和物（和光純薬工業社製）をテトラヒドロフラン中にて錯体形成反応させることでＺｎ（ｂａｂｐＨ２）（ＯＡｃ）２を得た。得られたＺｎ（ｂａｂｐＨ２）（ＯＡｃ）２を減圧環境中で２８０℃に加熱することでＺｎ（ｂａｂｐ）を得た。
【００８０】
得られた５０ｍｍｏｌ／ＬのＺｎ（ｂａｂｐ）を、有機電解液１０６に混合した。他の条件は、すべて実施例１と同様にして、セルを作製し、電池特性の評価を行った。
【００８１】
本実施例の測定結果を、表１に示す。表１より、初回放電容量は７７８３ｍＡｈ／ｇ、放電容量維持率が５５％と高い維持率を示した。このように、有機電解液１０６の添加剤としてＺｎ（ｂａｂｐ）を用いた場合においてもリチウム空気二次電池１００の電池特性を向上できることが確認された。
【００８２】
（実施例８）
実施例７と同様の手順で、有機電解液１０６に、添加剤として１．０ｍｍｏｌ／ＬのＺｎ（ｂａｂｐ）を混合した際の測定結果を表１に示す。表１より、添加濃度が低い場合においても、初回放電容量が３８４２ｍＡｈ／ｇ、放電容量維持率が３７％と電池特性を向上できることが確認された。
【００８３】
（比較例１）
有機電解液として１ｍｏｌ／ｌのＬｉＴＦＳＡ／ＴＥＧＤＭＥ溶液を用いて、リチウム空気二次電池セルを実施例１と同様にして作製した。有機電解液以外のリチウム空気二次電池１００の作製条件及びサイクル試験の条件は、実施例１と同様である。
【００８４】
本比較例の初回充放電結果を、図３に示す。図３より、電流密度１００ｍＡ／ｇ時の初回放電容量は、７４２ｍＡｈ／ｇを示した。また、初回放電容量に対する１０サイクル目における放電容量維持率を表１に示す。表１より、放電容量維持率は４％と低い維持率を示した。
【００８５】
以上の結果より、本発明の実施の形態のように金属（ｂａｂｐ）錯体を添加した有機電解液１０６を使用したリチウム空気二次電池１００は、公知の材料よりも、電流密度特性に優れており、リチウム空気二次電池用電解液添加剤として有効であることが確認された。本発明の実施の形態に係るリチウム空気二次電池１００は、鉛蓄電池やリチウムイオン電池などの従来の二次電池よりも小型、軽量でかつ遙かに大きい放電容量を実現できる。
【００８６】
（その他の実施の形態）
上記のように、本発明の実施の形態によって記載したが、この開示の一部をなす論述及び図面はこの発明を限定するものであると理解すべきではない。この開示から当業者には様々な代替実施の形態、実施例及び運用技術が明らかとなる。
【００８７】
本発明はここでは記載していない様々な実施の形態等を含むことは勿論である。従って、本発明の技術的範囲は上記の説明から妥当な特許請求の範囲に係る発明特定事項によってのみ定められるものである。
【産業上の利用可能性】
【００８８】
有機電解液の添加剤として金属（ｂａｂｐ）錯体を用いることにより、高容量、高寿命なリチウム空気二次電池を作製することができ、様々な電子機器や自動車等の駆動源として有効利用することができる。
【符号の説明】
【００８９】
２    正極支持体（ＰＴＦＥ被覆）
３    正極固定用リング（ＰＴＦＥリング）
４    空気極端子
５    セパレータ
６    負極固定用リング（ＰＴＦＥリング）
７    負極固定用座金
９    Ｏリング
１１    負極支持体
１２    セル固定ねじ（ＰＴＦＥ被覆）
１３    負極端子
１００    リチウム空気二次電池
１０２    空気極
１０４    負極
１０６    電解質（有機電解液）
【図１】
2018198188.tif 000004
【図２】
2018198188.tif 000005
【図３】
2018198188.tif 000006
【図４】
2018198188.tif 000007